FR 2637899 A1 19900420 FR 8813648 A 19881017 ea8amouom uo$js -odmoD az$pel suvp alqnlosu: zsa aouaenbs aun sutom nv la zuaumapgazad aeu;tp anb alaez amxmouom uo-J;lsodumo eT suep aEqnIos zsa an:T::;suoz sael nb eouanbas eun suTom nenb sla zuo uous uoluau,l uolas sa;;ia. za saouanbas saeamilodoo sap szuoz3 sael:lUanFlsUOz Fnb sae. u&Irod sa' ealTlTVp.:eiLoos(tllam) ap qe auaa.ls ap aseq B seluvltam sal anb Tsue 'aull:a-oion;t: oao!qa np no allu:a ap aS:aoa ap no '(eaup;Ti.ua ap aznzoltq np luameITn:zuaAa:;a) aelt&,tp:;oa:m u:uaueutuou uanUTSa ap uain.oltlq up aeino 'Fnb xnae:uamaea$noT:XIed:noz evaalto uo 'sa;.iaa. d se2ua!awul sel Tm.1a a quialm ue saspTuTn eaal2 Iuinod saz;oagad saBaex uom sael 'eIu ap a:lea;osIz 'auzl 4s tIqzgm-"l& 'auelf4s al 'aIúxaq lIftI:"sp 'aliino ap 'aTIqzap 'al-qzgm ap saal.zo m) sat 'auaelúqzgoaonl; Tzozolz aT auap;.$u;A ap 'ageu$& ap sam.loIRo saI juos saLagzd saeamouom sae eanbl:: Lt'elU eanb$Ti.-ae 'anbT.u&:uA uou no guag2otev anbTuTu$1o lauuoTl!uo;:umamdnoz2 un suFoui nu:ueie xnaze8 no saptnb;I savamouom sap. a1$o nad uo 'saTdmaxap aITv: v ÀanbTuaT:LqI: uo$:eluzesut aun sulou ne zuapissod Fnb 'xnazsB no sap;nbT$ seaamouom sae.zd aan4;$suoz tueammeal;; mpum ae1:a:nad 'uoT;ualu;t e luamueaojuoo suo;;az2 xne quesTnpuoo asamouom uotI;Tsodmoo a ' -axamouom uo$F:sodmou aT;puL suep alqntlosuTsa se uoi:;pnp aeuanbgs aun suTom nenb az ua:a suo;;Ial2 sae aueA-aFip luop asamouom uo1:;soduoo el suep alqnTlos lsa uoz:: np aouanbas aun su$om nenb ao ua sgss.aa:,z1avz:uos Fnb:4a allTaleuanbs uosel ap slaedai s;fiom ap sanzz;suov 3uos sOuoS3 salt uop sa;eai la saouanbas saeaumAiodoo xnueanou ap 'na la masezd ua 'aeFqo anod e uo1ueAul'I- *easmououI ae.suep alqnlos anbe;seldouI'aq auetq;a mnLiod ap aouas;sd ua elTu;s ap eaInoltl ap assq e a:mouom a2ueIam un,p xnanbe naeTm ua uo$pesT. atLod sed aesedezd aldnos enb;;seedouuaeql auTsez aun,p asa2tups et 3ZJap e uo 489ç I-g9 o;amnu aT snos T. qnd sseuodeúr:laaeq ael suea suo;; ea2 saladde saàamIod sap s9;a.2 :uos suo saeladde uamaeldF.s sauld 'szuojsaej;mtod sael ns: siaZ la saouanbas sa;amkIodoz xnteanou ap au:azuoz uo. euaAu; a3uasuazd ei Saak'IOIOoD SaOD a NOIIVSI'If l La NOI.IVDIiUvyaa 'aQ au( oIa.c la'I SM.. L T. S.DlbotS SaKMXIIOdOD A titre d'exemples de copolymères séquences susceptibles de consti- tuer les troncs de copolymàres séquences et greffés conformes à l'in- vention, on peut citer les copolymères blocs à base de polyester ou de polyamide. En général on classe ces copolymères blocs dans la famille des élastomères thermoplastiques (TPE); ils présentent une répartition séquentielle de motifs constitutifs de blocs rigides et de blocs souples. Parmi ces copolymàres s6quences, on citera en particulier: Les copolymères blocs à base de polyester dont la phase rigide consiste en séquences polyester, constituées par exemple de polybutylàne ou de polyethylene téréphtalate, ces séquences étant copolymérisées avec des séquences souples constituées par exemple d'un glycol de bas poids moléculaire associé à un poly(alkylène éther) glycol. Les copolymnères blocs à base de polyamide pour les séquences rigides et de séquences souples polyéther, que l'on appelle aussi polyétheramides. Ces polyétheramides sequences peuvent notamment résulter de la copolycondensation de séquences polyamide à extrémités réactives avec des séquences polydther à extrémités réactives, telles que entre autres: a) Sdquences polyamide à bouts de chaînes diamines avec des séquences polyoxyalkylànes à bouts de chatnes dicarboxyliques. b) Séquences polyamide à bouts de chaines dicarboxyliques avec des séquences polyoxyalkylânes à bouts de chaTnes diamines obtenues par cyanoéthylation et hydrogénation de séquences polyoxyalkylànes alpha- omega dihydroxylées aliphatiques appelées poly9therdiols. c) Séquences polyamide à bouts de chaines dicarboxyliques avec des polyétherdiols, les polydtheramides obtenus étant, dans ce cas parti- culier, des poly9theresteramides, particulièrement préférés par la demanderesse. De tels produits ont été décrits par exemple dans les brevets français n 74 18913 et 77 26678 dont le contenu doit être ajouté à la présente description. La masse moléculaire moyenne en nombre de ces séquences polyamide est généralement comprise entre 500 et 10 000 et plus particulièrement entre 600 et 5 000. Les séquences polyamide des polyétheresteramides sont formées de préférence de polyamide 6, 6.6, 6.12, Il ou 12 ou de copolyamides résultant de la polycondensation de leurs monomères. La masse moléculaire moyenne en nombre des poly9thers est comprise généralement entre 200 et 6 000 et plus particulièrement entre 600 et 3 000. Les séquences polyéther consistent de préférence en pplyt6trami- thylène glycol (PTMG), polypropylène glycol (PPG), ou polyéthylene glycol (PEG). La viscosité inhérente des poly9theresteramides est avantageusement comprise entre 0,8 et 2,05. La viscosité inhérente est mesurée dans le métacrêsol e 20 C avec une concentration initiale de.0,5 g pour 100 g de m9tacrisol. Les polyvtheresteramides selon l'invention peuvent être formés de 5 à 85 % en poids de polyéther, et de 95 à 15 Z en poids de polyamide, et de préférence de 30 à 80 X en poids de poly9ther et de 70 à 20 Z en poids de polyamide. L'invention concerne également le procédé de fabrication de ces copolymères séquences et greffés. Ils sont préparés par greffage radica- laire d'une composition monomère telle que définie précédemment sur les chaînes macromoléculaires qui constituent les troncs et par polymérisation de ladite composition monomère afin de conduire aux polymères séquences et greffés selon l'invention. Non seulement ladite composition monomère vient se greffer radica- lairement sur les troncs mais aussi elle se polymérise radicalairement de telle sorte que se forment des polymères greffes - ou greffons. Par polyvmérisation radicalaire, on entend dans la présente descrip- tion, une polymérisation en présence d'un initiateur de polymérisation, générateur de radicaux libres. Les techniques de polymérisation habituellement utilisées convien- nent pour la synthèse des copolymères séquences et greffés selon l'in- vention. On peut citer la polymérisation en masse et la polymérisation an suspension. - En général la température de polymérisation / greffage est comprise entre 30 et 1000OC, et de préférence entre 35 et 80 C. Les initiateurs de polymérisation sont en général des composés organosolubles. On peut les choisir parmi les initiateurs de-polyméri- sation organosolubles habituellement utilisés dans la polymérisation en suspension, tels que des peroxydes organiques comme le peroxyde de 2 63 7899 lauroyle, le peroxyde de benzoyle, le peroxyde d'acgtylcyclohexanesul- fonyle, le peroxyde d'isobutyroyle, le peroxyde de dichloracétyle, le peroxyde de trichloracétyle; des peroxydicarbonates comme le peroxydi- carbonate d'éthyle, le peroxydicarbonate d'éthyle hexyle, le peroxydi- carbonate d'isopropyle, le peroxydicarbonate d'isobutyle, le peroxydi- carbonate de dicétyle; le perméthoxyacétate de tertiobutyle; le per9thoxyacétate de tertiobutyle; le perphénoxy-2- propionate de tertiobutyle. On utilise généralement 0,001 à 0,10 %, en poids par rapport aux monomères mis en oeuvre, de l'initiateur ou des initiateurs exprimés en oxygène actif. Dans le procédé de polymérisation en suspension, on met en oeuvre un mélange réactionnel comprenant de l'eau, les polymères-tronc, et une composition monomère tels que définis précédemment, éventuellement un agent de stabilisation et au moins un initiateur de polymérisation organosoluble tel que défini précédemment. L'agent de stabilisation peut être choisi parmi ceux habituellement utilisés dans la polymérisation en suspension, tels que par exemple, l'alcool polyvinylique, les méthylcelluloses, les carboxycelluloses, les gélatines. La quantité d'agent de stabilisation employée est en général comprise entre 0,05 et 1 % du poids de la composition monomère et des polymères-tronc introduits. La quantité d'eau mise en oeuvre est choisie telle que la teneur initiale en composition monomere et en polymères-tronc est en général comprise entre 30 et 80 % du poids du mélange réactionnel total. Les polymères-tronc sont introduits dans le mélange réactionnel sous forme de poudre (de granulométrie moyenne comprise en général entre et 200 pm) ou sous forme de granules (de granulométrie moyenne comprise en général entre 200 pum et 5 mm, et de préférence entre 500 pm et 4 mm). Lorsque les polymères-tronc sont introduits sous forme de granules au sein du mélange réactionnel, la présence d'agent de stabilisation en cours de polymérisation est facultative. Par contre, après polymérisation, on peut ajouter des adjuvants de formulations tels que stabilisant thermique, lubrifiant, agent anti-oxydant, pigment... La composition monomère peut être introduite dans le mélange réactionnel en une seule fois en début de réaction mais peut aussi être introduite en continu pendant toute la durée de la polymérisation en suspension. Une fois la polymérisation / greffage terminée, les copolymeres séquences et greffés peuvent être séparés du mélange réactionnel par tous procédés connus, tels que filtration, essorage, décantation cen- trifuge puis séchés et éventuellement tamisés ou broyés. Dans le procédé de polymérisation en masse, le mélange réactionnel comprend les polymnres-tronc, une composition monomère et au moins un iỉtiateur de polymérisation radicalaire. On opère dans un réacteur dont l'agitation doit être suffisante pour assurer une bonne homogénéité de la réaction de polymEri- sation / greffage sur les granulés de polymâres-tronc. On peut mesurer le taux de greffage de la composition monomère sur les polymères-tronc par extraction sélective. Pour mesurer, par exemple, le taux de greffage d'une composition monomère sur des polym-res-tronc à base de polyétheresteramide, on procède tout d'abord à une extraction sélective des produits issus de la réaction de polymérisation / greffage telle que décrite ci-dessus dans 1'isopropanol ou l'hexafluoroisopropanol. Seul le polyétheresteramide (qui constitue les polymères-tronc) est soluble dans les alcools; les copolymères séquences et greffés ainsi que les polymères dérivant exclusivement de la composition monomère introduite sont insolubles. On peut ainsi déterminer la quantité de polymères-tronc à base de poly6theresteramide qui n'ont pas été greffés par la composition monomàre. Dans un deuxième temps et afin de déterminer la quantité de poly- mères qui dérivent exclusivement de la composition monomère, c'est- à-dire qui ne se sont pas greffés sur les polymères-tronc, on pratique la mise en solution des produits obtenus dans le tétrahydrofuranne (THF); on ajoute alors de l'isopropanol ou de l'hexafluoroisopropanol afin de précipiter sélectivement les polymères qui dérivent exclusi- vement de la composition monomère. L'invention a aussi pour objet l'utilisation de ces copolymères sequences et greffés pour la fabrication d'objets moulés ou extrudés. Dans le cas o la composition monomeire contient du chlorure de vinyle, il est nécessaire de formuler les copolymnres obtenus. On peut utiliser par exemple les adjuvants et additifs habituellement rencontrés dans la formulation du PVC ou de ses copo]ymlres, tels que stabilisant thermique, agent lubrifiant, charges... A titre d'exemple de stabilisant thermique on peut citer les sels d'étain, de baryum/cadmium. A titre d'exemple d'agent lubrifiant, on peut citer les cires de polyéthylène. Dans le cas o les polymères-tronc sont introduits sous forme de granules, on ajoute les adjuvants de formulation après la polymérisation / greffage et avant le dégazage de la composition monomre, ceci afin de permettre aux adjuvants de migrer jusqu'au coeur des granules. Les copolymères greffés selon l'invention sont aptes à être trans- formés en objets moulés par les techniques habituelles d'injection ou de compression ou en tubes, films, revêtements sur cibles par extrusion, articles moulés par les techniques de calandrage, extrusion, extrusion- soufflage. L'invention concerne également l'utilisation de ces copolymères séquences et greffés en tant qu'agent 9mulgateur de polymères incompatibles entre eux mais dont l'un au moins est compatible avec les polymères-tronc et au moins un est compatible avec la composition monomère dont sont issus les greffons. Le copolymère séquencé et greffé peut être incorporé de façon habituelle au mélange de résines thermoplastiques, à l'état fondu, dans un appareil de malaxage. La quantité de copolymère introduite peut être comprise entre 1 et 30 % et de préférence entre 2 à 15 % en poids par rapport au poids de mélange de résines thermoplastiques. A titre d'exemples de polymères ou résines thermoplastiques compa- tibles avec les polymères issus d'une composition monom&re contenant du chlorure de vinyle, on peut citer notamment le polychlorure de vinyle (PVC) et les copolymères ou mélanges contenant du monochlorure de vinyle (cVM). Les exemples suivants illustrent l'invention sans toutefois la limiter. EXEMPLE 1 Dans un réacteur de 2 1, on introduit 150 g de granulés de poly- étheresteramide de granulométrie moyenne égale à environ 3 mm. Le poly9theresteramide utilisé est obtenu par copolycondensation de séquences de polyamide-12 a,w dicarboxylées de Mi = 600 et de séquences de polytétraméthylène glycol a,c dihydroxylées de M = 2 000.o Apres un vide poussé de 5 mn, on ajoute 45 g d'acrylate de butyle et 3 g d'initiateur de-polymérisation. Après 2 heures d'agitation faible du mélange réactionnel à tempé- rature ambiante, on ajoute 800 g d'eau et on porte le mélange réactionnel à 56 C. La polymérisation se déroule à 56 C pendant 6 heures. Lorsque la polymérisation est terminée, on élimine les monomères de la composition monomère qui n'ont pas réagi, c'est-à-dire qui ne se sont ni greffas, ni polymérisés. Les copolymères obtenus sont ensuite filtrés puis séchés sous vide. On obtient 182 g de granulés de résine qui sont mis en forme d'éprouvettes par passage dans une presse à injecter. On évalue les éprouvettes en traction-allongement conformément à la norme NF T 51 034, en dureté Shore D conformément à la norme ISO 868. EXEMPLE 2 Dans un réacteur de 2 1, on introduit 150 g de granules de poly- étheresteramide de granulométrie moyenne égale à environ 3 mm et de caractéristiques identiques à celles décrites dans l'EXEMPLE 1. Après un vide poussé de 5 mn, on ajoute 45 g de méthacrylate de méthyle et 3 g d'initiateur de polymérisation. Les conditions de polymérisation / greffage, filtration, et séchage sont identiques à celles décrites dans l'EXEMPLE 1. On obtient 186 g de granulés que l'on injecte sous forme d'éprouvettes que l'on évalue dans les mêmes conditions que dans 'EXEMPLE 1. EXEMPLE 3 A. Dans un réacteur de 25 1, on disperse 1600 g de poudre de polyitheresteramide de granulométrie moyenne égale à 40 pm dans 13 kg d'eau contenant 18 g d'agent de stabilisation (collolde de type alcool polyvinylique). Le poly9theresteramide a les mêmes caractéristiques que celui utilisa dans l'EXEMPLE 1. On réalise un vide poussé pendant 5 mn avant d'introduire 5400 g de CVM et 32 g d'initiateur de polymérisation. Le réacteur est muni d'une agitation PFAUDLER, d'une contre-pale et la vitesse d'agitation est de 300 tours/mn. Le mélange réactionnel est d'abord agité à température ambiante pendant 2 heures, puis chauffé sous pression autogène à 60 C pendant 6 heures. On procède ensuite au dégazage du réacteur pour éliminer le ou les monomères non transformés. Les copolymères greffés sont ensuite isolés puis formulés avec les adjuvants de formulation. Par calandrage, on obtient des feuilles que l'on presse sous forme de plaques dans lesquelles on découpe des éprouvettes à l'aide d'un emportepièce pour les évaluer de la même façon que dans l'EXEMPLE 1. Les résultats sont réunis dans le Tableau I. B. A titre de comparaison, on mélange 350 g de poudre de polyéther- esteramide de mêmes caractéristiques qu'en A dans un malaxeur à cylindres 650 g de PVC d'indice de viscosité IV = 110, 10 g de stabi- lisant thermique et 0,3 g d'agent lubrifiant pendant 5 mn à la tempé- rature de 170 C. A la sortie du malaxeur, on obtient des feuilles que l'on pressé sous forme de plaques de dimensions 150 X 150 X 2 et 150 X 150 X 4 mm pendant 5 mn à 200 C dans lesquelles on découpe des éprouvettes à l'aide d'un emporte-pièce que l'on évalue comme sous A. EXEMPLE 4 A. Dans un réacteur de 2 1, on disperse 150 g de poudre de poly- étheresteramide dans 100 g d'eau contenant 1,7 g d'agent de stabilisa- tion (collolde de type alcool polyvinylique). On réalise un vide poussé pendant 5 mn avant d'ajouter 280 g de CVM, 3 g d'initiateur de polymérisation. Après un palier de 2 heures à 25 C sous faible agitation (50 trs/mn) on ajoute 900 g d'eau. La polymérisation se déroule a 60 'c pendant 6 heures sous agitation. On ajoute ensuite 4 g de stabilisant thermique, 0,9 g de lubrifiant et 100 g de CVM. Le mélange réactionnel est agité pendant 1 heure à 30 C avant de dégazer le CVM non trans- formé. Les copolymères obtenus sont ensuite filtrés puis séchés sous vide. On obtient 370 g de poudre. Les conditions de mise en forme de plaques des copolymères séquen- cés et greffés ainsi que les conditions d'évaluation des éprouvettes sont identiques à celles de l'EXEMPLE 3. B. On mélange 420 g de poudre de polyvtheresteramide, 580 g de PVC de IV = 110, 10 g de stabilisant thermique et 0,3 g d'agent lubrifiant pendant 5 mn à la température de 170 C. Le polyitheresteramide utilisé en A et B est de mêmes caractéris- tiques que celui décrit dans l'EXEMPLE 1. On évalue les éprouvettes à l'aide des mêmes tests que ceux décrits dans V'EXEMPLE 1. Les résultats obtenus sont répertoriés dans le Tableau I. EXEMPLE 5 A. Dans un réacteur de 25 1, on introduit 2250 g de granulés de poly6theresteramide de granulométrie moyenne égale à environ 3 mm. Apres un vide poussé de 5 mn, on ajoute 3150 g de CVM et 45 g d'initiateur de polymérisation. Le poly6theresteramide a les mêmes caractéristiques que celui utilisé dans l'EXEMPLE 1. Apres 2 heures d'agitation faible du mélange réactionnel à tempéra- ture ambiante, on ajoute 9 kg d'eau. Le milieu réactionnel est porté à C et agité pendant 6 heures. Puis on ajoute 200 g de stabilisant thermique, 13 g d'agent lubrifiant et 1 kg de CVM. Après une heure à C, le mélange réactionnel est dégazé afin d'éliminer le ou les monomeres non transformés. Les copolymnres greffés sont ensuite isolés, puis séchés sous vide. On obtient 4 300 g de granulés qui sont mis en forme de plaques dans lesquelles on découpe des éprouvettes de la même facon que dans l'EXEMPLE 3. On évalue alors les éprouvettes à l'aide des mêmes tests que ceux décrits dans l'EXEMPLE 3. Les résultats obtenus en A sont réunis dans le Tableau I. B. Dans un malaxeur à cylindres, on mélange 530 g de poudre de poly6theresteramide de mêmes caractéristiques et granulométrie que dans l'EXEMPLE 3, 470 g de PVC de IV = 110, 10 g de stabilisant thermique et 0,3 g d'agent lubrifiant pendant 5 mn à la température de 170 C. On obtient des feuilles que l'on presse sous forme de plaques pendant 5 mn à 200 C et dans lesquelles sont découpées des éprouvettes, que l'on évalue comme sous A. Les résultats sont réunis dans le Tableau I. EXEMPLE 6 Dans un réacteur de type post-polymériseur de 1, on introduit g de poudre de poly9theresteramide de mêmes caractéristiques et granulom-trie que celui décrit dans l'EXEMPLE 3, puis on réalise un vide poussé pendant 15 mn. 26 37899 On ajoute alors 600 g de CVM et 1,5 g d'initiateur de polymérisation. On laisse gonfler le mélange pulvérulent pendant 30 mn au repos et à température ambiante puis on chauffe le réacteur à 60 C pendant 7 heures afin que se déroule la polymérisation / greffage sous une agita- tion de 100 tours/mn. Les copolymères greffés obtenus (430 g) sont formulés avec un stabilisant thermique (sel d'étain) et un lubrifiant (cire de polyEthy- lene), calandrés sous forme de feuilles que l'on presse sous forme de plaques dans lesquelles on découpe des éprouvettes que l'on teste dans les mimes conditions que celles de l'EXEMPLE 3. Les résultats obtenus sont répertoriés dans le Tableau I. EXEMPLE 7 Dans un réacteur de 25 1, on introduit 2500 g de granulés de polyétheresteramide de granulométrie moyenne égale à environ 3 mm. Le polyétheresteramide est obtenu par copolycondensation de séquen- ces de polyamide-12 a,, dicarboxylées de n = 2000 et de séquences de polytétraméthyl1ne glycol de Mn = 2000. Apres un vide poussé de 5 mn, on ajoute 2500 g de CVM et 25 g d'initiateur de polymérisation. Apres 2 heures d'agitation faible du mélange réactionnel à température ambiante, on ajoute 5 kg d'eau. Le milieu réactionnel est porté à 56 C pendant 6 heures puis refroidi à C. On ajoute alors 1 kg de CVM, 200 g de stabilisants thermiques, 12,5 g d'agents lubrifiants. On porte l'ensemble à 35 C pendant 2 heures puis le CVM qui n'a pas réagi est dégazé. Apres filtration et séchage, on obtient 4300 g de granulés qui sont mis en forme de plaques dans lesquelles on découpe des éprouvettes que l'on évalue de la même façon que dans l'EXEMPLE 3. Les résultats sont réunis dans le Tableau I. EXEMPLE 8 Dans un réacteur de 2 1, on introduit 150 g de granulés de poly- étheresteramide de granulométrie moyenne égale à environ 3 mm et de caractéristiques identiques à celles décrites dans l'EXEMPLE 1. Après un vide poussé de 5 mn, on ajoute 200 g de CVM, 20 g d'acétate de vinyle et 3 g d'initiateur de polymérisation. I1 Après 2 heures d'agitation faible du mélange réactionnel a température ambiante, on ajoute 800 g d'eau. Le milieu réactionnel est porté à 60àC et agité pendant 6 heures. Puis on ajoute 10 g de stabilisant thermique, 1 g d'agent lubrifiant et-100 g de CVM. Apres une heure à 30'C, le mélange réactionnel est -dégazé afin d'éliminer les monomères non transformés. Les copolymères greffés sont ensuite isolés, puis séchés sous vide. On obtient 310 g de granulés qui sont mis en forme de plaques dans lesquelles on découpe des éprouvettes de la même façon que dans l'EXEMPLE 3. On évalue alors les éprouvettes à l'aide des mêmes tests que ceux décrits dans I'EXEMPLE 3. Les résultats sont réunis dans le Tableau I. EXEMPLE 9 Dans un réacteur de 2 1, on introduit 150 g de granulés de poly- étheresteramide de granulométrie moyenne égale à environ 3 mm et de caractéristiques identiques à celles décrites dans l'EXEMPLE 1. Après un vide poussé de 5 mn, on ajoute 45 g de styrène et 3 g d'initiateur de polymérisation. Les conditions de polymérisation / greffage, filtration et séchage sont identiques à celles décrites dans l'EXEMPLE 1. On obtient 182 g de granulés que l'on injecte sous forme d'éprouvettes que l'on évalue dans les mêmes conditions que dans l'EXEMPLE 1. Les résultats sont réunis dans le Tableau I. EXEMPLE 10 Dans un réacteur de 2 1, on introduit 150 g de granulés de poly- étheresteramide de granulométrie moyenne égale à environ 3 mm et de caractéristiques identiques à celles décrites dans l'EXEMPLE 1. Après un vide poussé de 5 mn, on ajoute 150 g de styrène et 3 g d'initiateur de polymérisation. Les conditions de polymérisation f greffage, filtration et séchage sont identiques à celles décrites dans l'EXEMPLE 1. On obtient 300.g de granulés que l'on injecte sous forme d'éprouvettes que l'on évalue dans les mêmes conditions que dans l'EXEMPLE 1. Les résultats sont réunis dans le Tableau I. EXEMPLE 1Il Dans un réacteur de 2 1, on introduit 150 g de granules de poly- étheresteramide de granulométrie moyenne égale à environ 3 mm et de caractéristiques identiques à celles décrites dans l'EXEMPLE 1. Après un vide poussé de 5 mn, on ajoute 160 g d'acrylate d'éthyl 2- hexyle et 3 g d'initiateur de polymérisation. Les conditions de polymérisation / greffage, filtration et séchage sont identiques à celles décrites dans l'EXEMPLE 1. On obtient 300 g de granulés que l'on injecte sous forme d'éprouvettes que l'on évalue dans les mêmes conditions que dans l'EXEMPLE 1. Les résultats sont réunis dans le Tableau I. EXEMPLE 12 Dans un réacteur de 2 1, on introduit 150 g de granulés de poly- étheresteramide de granulométrie moyenne égale à environ 3 mm et de caractéristiques identiques à celles décrites dans l'EXEMPLE 1. Après un vide poussé de 5 mn, on ajoute 150 g de chlorotrifluoro- éthylène et 2 g d'initiateur de polymérisation. Les conditions de polymérisation / greffage, filtration et séchage sont identiques à celles décrites dans l'EXEMPLE 1. On obtient 255 g de granulés que l'on injecte sous forme d'éprouvettes que l'on évalue dans les mêmes conditions que dans l'EXEMPLE 1. Les résultats sont réunis dans le Tableau I. EXEMPLE 13 * Dans un réacteur de 2 1, on introduit 150 g de granulés de poly- étherester de granulométrie moyenne égale à environ 3 mm. Le polyéther- ester utilisé résulte de la copolymérisation de séquences de polytétra- méthylène glycol de Mn = 2000 et de séquences polyester constituées de polybutylènetéréphtalate. Sa dureté Shore D est égale à 35. Après un vide poussé de 5 mn, on ajoute 45 g d'acrylate de butyle et 3 g d'initiateur de polymérisation. Les conditions de polymérisation / greffage, filtration et séchage sont identiques à celles décrites dans l'EXEMPLE 1. On obtient 188 g de granulés que l'on injecte sous forme d'éprouvettes que l'on évalue dans les mêmes conditions que dans l'EXEMPLE 1. Les résultats sont réunis dans le Tableau I. EXEMPLE 14 Dans un réacteur de 2 1, on introduit 150 g de granulés de poly- étherester de granulométrie moyenne égale à environ 3 mm et de caracté- ristiques identiques à celles décrites dans l'EXEMPLE 13. Apres un vide poussé de 5 mn, on ajoute - 45 g de méthacrylate de méthyle et 3 g d'initiateur de polymérisation. Z2637899 Les conditions de polymérisation / greffage, filtration et séchage sont identiques à celles décrites dans l'EXEMPLE 1. On obtient 189 g de granules que l'on injecte sous forme d'éprouvettes que l'on évalue dans les mêmes conditions que dans l'EXEMPLE 1. Les résultats sont réunis dans le Tableau 1. EXEMPLE 15 Dans un réacteur de 2 l, on introduit 150 g de granulés de- poly- therester de granulométrie moyenne égale à environ 3 mm et de carac- téristiques identiques à celles décrites dans l'EXEMPLE 13. Après un vide poussé de 5 mn, on ajoute 200 g de CVM et 3 g d'initiateur de polymérisation. Les conditions de polymérisation / greffage sont identiques à celles décrites dans l'EXEMPLE 8. Avant le dégazage du CVM non trans- formé, on ajoute 10 g de stabilisant thermique (sel d'étain) et 1 g de lubrifiant (cire dé polyethylene). On obtient 186 g de granulés que l'on injecte sous forme d'éprouvettes que l'on évalue dans les mêmes conditions que dans !'EXEMPLE 1. Les résultats sont réunis dans le Tableau I. EXEMPLE 16 Dans un réacteur de 2 1, on introduit 150 g de granulés de poly- étherester de granulométrie moyenne égale à environ 3 mm et de carac- téristiques identiques à celles décrites dans l'EXEMPLE 13. Après un vide poussé de 5 mn, on ajoute 45 g de styrène et 3 g d'initiateur de polymérisation. Les conditions de polymérisation / greffage, filtration et séchage sont identiques à celles décrites dans l'EXEMPLE 1. On obtient 183 g de granulés que l'on injecte sous forme d'éprouvettes que l'on évalue dans les mêmes conditions que dans l'EXEMPLE 1. Les résultats sont réunis dans le Tableau I. EXEMPLE 17 (COMPARATIF) A. On moule des plaques de deux sortes de polyétheresteramide, l'un de mêmes caractéristiques que celui utilisé dans l'EXEMPLE I (ECHANTILLON AI) , l'autre de mêmes caractéristiques que celui utilisé dans l'EXEMPLE 7 (ECHANTILLON A2). B. On moule des plaques de PVC plastifié par du phtalate de diiso- octyle (plastifié à 40 PCR ECHANTILLON B1) (plastifié à 60 PCR ECRANTILLON B2) (plastifié à 100 PCR ECHANTILLON B3) (PCR signifie pour 100 grammes de résine). C. On moule des plaques de polyétherester (de mêmes caractéris- tiques que celui décrit dans L'EXEMPLE 13). On découpe des éprouvettes dans les plaques obtenues en A, B et C que l'on teste dans des conditions identiques à celles décrites dans L'EXEMPLE 1. Les résultats sont réunis dans le Tableau I. aptme ____________ laeasa1aqn3Ltod 9. NAD 8S Ot S) U 06 W) ____ ____ ______ ____ ___I e s e q; Tod 9 i 9 uou) aIueT9m apim Z9 9 si úE tsaaqsTod aç NAD S 91 ú5 8 E (S) OpTMU Dp$I _ _asaaq3aIod 'S uou) a2uLa>m pm _ú 01 OS O__ ______ __ __ 1a; s88qg9od a-7 NAD 88 61 9i 0O 06 (S) xe;,sal 1a&od Y'riz sDAA + Uou) auat!m u apsju ZZ 1 6i Sú, uezsa oda' NAD ZO IZ - I L 08 os (S) apims _azsazaqg&Iod y'E aIlq3m_ ap enb;Ieze;mui SI Z 08 SL (s) apepu v aasaalalzeLlod Z al&4nq - p aeIT&a 08ú 6 Ll Z8 Si z (S) apTmeieise (,gue3 (aBueTau ^ (%) (eL) ueZsu) aT suBp (%) ua ag9aiS assq X3 UD cj aioqts t SpIOd uaV a2e;;alS 1 uo__ze_ l 91aina j souo.zj ap xnve, uoIL _ o_ Sl I1 7Z lZ aPTmB azasazaqlglod {L1 auas 4 S:1 Z8 (S) aeasa.lawlaklod 91 NAD 01Zl 017 8 Y (S.) a2sa:aqUlod 51 O05 51 9ú 08 v (S) aleLnq ap alejiaze 96 9 Z 8 z (S) lasalaaxCod 81 oaonlITazoaolqO 99 08 o (S) ze:ssaesaqza od ZI 9Ifxeq g 141? a p alv OL 91 O0 OS 09 (S) a zs aza a =I o d'0 1 0O7L Li OZ Z8 61 *(S3 apsme: zaesaqgzpilod 6 _ a-J. uT. -ap azuz9zv $NAD 88 58 apSme(. asaaqaIod _8 u lBl i aaln sDuolL ap xnBz i u 6681ú9Z iNo I Tronc Taux de i roncs Dureté Traction iI * greffage REVENDICATIONS R E V E N D I C A T I O N S 1. Copolvmères séquences et greffés dont les troncs sont constitués de motifs répartis-de façon séquentielle, caractérisés en ce qu'au moins une séquence du tronc est soluble dans la composition monomère dont sont issus les greffons et en ce qu'au moins une séquence dudit tronc est insoluble dans ladite composition monomère. 2. Copolymères s6quences et greffes selon la revendication 1, caractérisés en ce que les séquences qui constituent les troncs sont choisies parmi les familles de polymères tels que les polydthers, les polyesters, les polyamides. 3. Copolymères sequencas et greffas selon la revendication 1 ou 2 caractérisés en ce que la composition monomère dont sont issus les greffons est constituée essentiellement de monomères de type acrylique et/ou méthacrylique et/ou olefinique halogéné ou non et/ou vinylique. 4. Copolymères s6quenc8s et greffes selon l'une quelconque des revendications 1 à 3, caractérisés en ce qu'ils sont formés de 1 à 99,9 % en poids de greffons, et de préférence de 10 à 99,9 Z. 5. Copolvmères séquences et greffés selon l'une quelconque des revendications I à 4, caractérisés en ce que les troncs sont à base de poly9theresteramides. 6. Copolymères séquences et greffés selon l'une quelconque des revendications 1 à 4, caractérisés en ce que les troncs sont à base de poly9therester. 7. Copolymères sequencés et greffes selon l'une quelconque des revendications 1 à 6, caract6risés en ce que la composition monomère, contient du chlorure de vinyle et/ou de vinylidène et/ou de l'acétate de vinyle. 8. Copolymères sequences et greffes selon l'une quelconque des revendications 1 à 6, caractérisés en ce que la composition monomère contient du méthacrylate de méthyle. 9. Copolymères séquences et greffés selon l'une quelconque des revendications 1 à 6, caractérisés en ce que la composition monomère contient du styrène. 10. Copolymères séquences et greffes selon l'une quelconque des revendications 1 à 6, caractérisés en ce que la composition monomère contient de l'acrylate de butyle et/ou d'éthyl 2 hexyle. 11. Copolymères séquencés et greffés selon l'une quelconque des revendications 1 à 6, caractérisés en ce que la composition monomère contient du chlorotrifluoroéthylène. 12. Procédé de préparation de copolymères séquences et greffés is que définis dans les revendications 1 à 11, caractérisé en ce qu'on pratique le greffage radicalaire de la composition monomere ainsi que sa polymérisation radicalaire sur les troncs. 13. Procédé de préparation selon la revendication 12, caractérisé en ce que la polymérisation / greffage a lieu en suspension. 14. Procédé de préparation selon la revendication 12, caractérisé en ce que la polymérisation I greffage se fait en masse. 15. Utilisation de copolymères séquences et greffés tels que définis dans les revendications 1 à Il pour la fabrication d'objets moulés, extrudés, films, feuilles, plaques.... 16. Alliage d'au moins deux polymères incompatibles rendus compa- tibles par addition de copolymères séquencés et greffés des revendica- tions 1 à 11. 17. Alliage selon la revendication 16, caractérisé en ce qu'il contient de 0,1 à 30 % en poids de copolymères séquences et greffés tels que définis dans les revendications 1 à 11 et de préférence de 5 à 15 % par rapport au poids du mélange de polymères ou de résines.